ЗАГОТОВКИ ДЛЯ ВЫСОКОТЕМПЕРАТУРНОЙ ПАЙКИ

1. Способ получения заготовки припоя, включающий стадии:
обеспечение порошка припоя на основе железа, железа-хрома, никеля или кобальта с размером частиц менее 355 мкм,
смешивание этого порошка с 0,1-5%, предпочтительно 0,5-3%, наиболее предпочтительно 0,5-2% по массе водорастворимого связующего, выбранного из группы поливинилового спирта, полиэтиленгликоля с молекулярной массой между 1500 и 35000, карбоксиметилцеллюлозы, метилцеллюлозы, этилцеллюлозы, акрилатов или желатина, и, необязательно, добавление и примешивание водонерастворимого связующего, выбранного из группы полиамидов, олигомеров амида и полиэтиленов, причем суммарное количество связующих составляет 0,1-5%, предпочтительно 0,5-3%,
подвергание смешанного порошка процессу агломерации с получением агломерированного порошка с размером агломерированных частиц менее 1 мм,
необязательное добавление водонерастворимого связующего, выбранного из группы полиамидов, олигомеров амида и полиэтиленов, причем суммарное количество связующих составляет 0,1-5%, предпочтительно 0,5-3%,
3
уплотнение полученного агломерированного порошка под давлением по меньшей мере 300 МПа в процессе одноосного прессования до плотности по меньшей мере 3,5 г/см,
необязательные термообработку или спекание прессовки,
извлечение прессованной заготовки.
2. Способ по п.1, в котором порошок на основе железа, железа-хрома, никеля или кобальта имеет размер частиц менее 212 мкм.
3. Способ по п.1, в котором порошок на основе железа, железа-хрома, никеля или кобальта имеет размер частиц менее 150 мкм.
4. Способ по п.1, в котором порошок на основе железа, железа-хрома, никеля или кобальта имеет размер частиц менее 150 мкм и средний размер частиц 70-120 мкм.
5. Способ по п.1, в котором порошок на основе железа, железа-хрома, никеля или кобальта имеет размер частиц менее 106 мкм и средний размер частиц 40-70 мкм.
6. Способ по п.1, в котором порошок на основе железа, железа-хрома, никеля или кобальта имеет размер частиц менее 63 мкм и средний размер частиц 20-50 мкм.
7. Способ по любому из пп.1-6, при этом порошок является порошком на основе железа.
8. Способ по любому из пп.1-6, при этом порошок является порошком на основе железа и хрома.
9. Способ по любому из пп.1-6, при этом порошок является порошком на основе никеля.
10. Способ по любому из пп.1-6, при этом порошок является порошком на основе кобальта.
11. Способ по любому из пп.1-10, в котором водорастворимое связующее является поливиниловым спиртом.
12. Способ по любому из пп.1-10, в котором водонерастворимое связующее является олигомером амида.
13. Заготовка припоя, полученная способом по любому из пп.1-12.
14. Способ высокотемпературной пайки паяемых деталей, включающий стадии:
обеспечение заготовки припоя по п.13,
наложение этой заготовки припоя на любую из подлежащих пайке деталей,
сборку подлежащих пайке деталей и
подвергание подлежащих пайке деталей любому из методов индукционного нагрева, вакуумной пайки, резистивного нагрева или непрерывной пайки в печи.
15. Способ высокотемпературной пайки по п.14 паяемых деталей, которые при эксплуатации подвергаются воздействию температур более 300°С, предпочтительно более 400°С.